얻 어 진 나일론 섬유 속 을 , 횡단면 형상 이 , 윗변 0 . 9 mm , 아랫변 2 . 5 mm , 높이 3 . 6 mm , 각 변의 개방 각도 34 ° 의 등각 사다리꼴 의 , 윗변 과 아랫변 각각 을 , 외측 을 향해 원호 형상 으로 팽출 되게 하 여 이루어지 는 대략 등 각 사다리꼴 형상 의 다이 를 통과 시켜 , 가열 성형 한 후 , 하 기 표 1 에 나타내 고 있 는 조성 의 합성 수지 용액 에 침지 시켜 , 대략 등각 사다리꼴 형상 의 나일론 섬유 집 속체 를 얻 었 다 .